(57)【特許請求の範囲】
【請求項１】
下記式（１）で表されるリン化合物と有機酸ビスマス塩の共存下で、環状エステルを開環重合することによりラクトン重合体を得るラクトン重合体の製造方法。
【化１】
0006378103.tif 000009
［式中、Ｒ1、Ｒ2は同一又は異なって、アルキル基、又は置換基を有していてもよいアリール基を示す。Ｒ1、Ｒ2は互いに結合して（−Ｚ1−Ｐ−Ｚ2−）基と共に環を形成していてもよい。ＸはＯＨ、ＳＨ、ＳｅＨ、又は−ＮＨＲ’基（前記Ｒ’はアリール基、アリールスルホニル基、又はトリフルオロメチルスルホニル基）を示す。Ｙは酸素原子、硫黄原子、又はセレニウム原子を示す。Ｚ1、Ｚ2は同一又は異なって、酸素原子又は（−ＮＲ”−）基（前記Ｒ”は４−メチルフェニルスルホニル基、４−（トリフルオロメチル）フェニルスルホニル基、又は２−ナフチルスルホニル基）を示す］
【請求項２】
有機酸ビスマス塩が、炭素数２〜１８の脂肪族カルボン酸のビスマス塩である請求項１に記載のラクトン重合体の製造方法。
【請求項３】
有機酸ビスマス塩が、ネオデカン酸ビスマス（III）塩である請求項１に記載のラクトン重合体の製造方法。
【請求項４】
リン化合物と有機酸ビスマス塩を１００／１〜５／１（前者／後者；モル比）の割合で使用する請求項１〜３の何れか１項に記載のラクトン重合体の製造方法。
【請求項５】
活性水素を含む官能基を有する化合物を開始剤として使用する請求項１〜４の何れか１項に記載のラクトン重合体の製造方法。
【請求項６】
環状エステルが、置換基を有していてもよい、β−プロピオラクトン、γ−ブチロラクトン、δ−バレロラクトン、ε−カプロラクトン、ζ−エナントラクトン、又はη−カプリロラクトンである請求項１〜５の何れか１項に記載のラクトン重合体の製造方法。
【請求項７】
リン化合物がリン酸ジフェニルである請求項１〜６の何れか１項に記載のラクトン重合体の製造方法。
【発明の詳細な説明】
【技術分野】
【０００１】
本発明は、環境負荷が懸念される金属化合物触媒を用いることなく、効率よくラクトン重合体を製造する方法に関する。
【背景技術】
【０００２】
ラクトン重合体は樹脂原料、樹脂改質材、粘接着剤、塗料、電子材料、医療材料等、幅広い産業分野で用いられており、例えば、分子量１万以上のラクトン重合体は、樹脂改質材、ホットメルト接着剤、更にはその生分解性を活かして医療材料等として用いられている。また、分子量１万未満のラクトン重合体は、ポリウレタンやウレタン（メタ）アクリレート等の樹脂原料として用いられている。
【０００３】
ラクトン重合体は、例えば、水酸基やアミノ基等の活性水素を有する有機化合物を開始剤として使用し、触媒の存在下、環状エステルを開環重合することにより製造される。そして、前記触媒としては、スズ化合物が知られている（特許文献１、２）。スズ化合物を使用すれば、色相及び熱安定性に優れたラクトン重合体を効率よく製造することができる。しかし、スズ化合物は毒性を有し、環境への影響が懸念される。
【０００４】
ラクトン重合体の製造に用いられる触媒としては、スズ化合物以外にも、リン化合物（特許文献３）や、チタン化合物とプロトン酸又はルイス酸を併用すること（特許文献４）が知られている。しかし、前記触媒を使用した場合、工業的に満足できる程度の触媒活性が得られない点、及び得られるラクトン重合体の色相が劣る点や低分子量のラクトン重合体が多く混入する点が問題であった。
【先行技術文献】
【特許文献】
【０００５】
【特許文献１】特開２００５−１１２９４１号公報
【特許文献２】特開平６−３４５８５８号公報
【特許文献３】特表２０１３−５１３００８号公報
【特許文献４】特許第３２０１７７６号公報
【発明の概要】
【発明が解決しようとする課題】
【０００６】
従って、本発明の目的は、環境負荷が懸念される金属化合物触媒を用いることなく、良好な色相を有し、分子量分布の狭いラクトン重合体を効率よく製造する方法を提供することにある。
【課題を解決するための手段】
【０００７】
本発明者等は上記課題を解決するため鋭意検討した結果、触媒として、環境負荷が懸念されるスズ化合物に代えて、リン化合物を有機酸ビスマス塩と共に使用すると、ラクトンの開環重合反応を温和な条件で効率よく進行させてラクトン重合体を製造することができ、得られるラクトン重合体は色相に優れ、分子量分布が狭いことを見いだした。本発明はこれらの知見に基づいて完成させたものである。
【０００８】
すなわち、本発明は、下記式（１）で表されるリン化合物と有機酸ビスマス塩の共存下で、環状エステルを開環重合することによりラクトン重合体を得るラクトン重合体の製造方法を提供する。
【化１】
0006378103.tif 000002
［式中、Ｒ1、Ｒ2は同一又は異なって、アルキル基、又は置換基を有していてもよいアリール基を示す。Ｒ1、Ｒ2は互いに結合して（−Ｚ1−Ｐ−Ｚ2−）基と共に環を形成していてもよい。ＸはＯＨ、ＳＨ、ＳｅＨ、又は−ＮＨＲ’基（前記Ｒ’はアリール基、アリールスルホニル基、又はトリフルオロメチルスルホニル基）を示す。Ｙは酸素原子、硫黄原子、又はセレニウム原子を示す。Ｚ1、Ｚ2は同一又は異なって、酸素原子又は（−ＮＲ”−）基（前記Ｒ”は４−メチルフェニルスルホニル基、４−（トリフルオロメチル）フェニルスルホニル基、又は２−ナフチルスルホニル基）を示す］
【０００９】
本発明は、また、有機酸ビスマス塩が、炭素数２〜１８の脂肪族カルボン酸のビスマス塩である前記のラクトン重合体の製造方法を提供する。
【００１０】
本発明は、また、有機酸ビスマス塩が、ネオデカン酸ビスマス（III）塩である前記のラクトン重合体の製造方法を提供する。
【００１１】
本発明は、また、リン化合物と有機酸ビスマス塩を１００／１〜５／１（前者／後者；モル比）の割合で使用する前記のラクトン重合体の製造方法を提供する。
【００１２】
本発明は、また、活性水素を含む官能基を有する化合物を開始剤として使用する前記のラクトン重合体の製造方法を提供する。
【００１３】
本発明は、また、環状エステルが、置換基を有していてもよい、β−プロピオラクトン、γ−ブチロラクトン、δ−バレロラクトン、ε−カプロラクトン、ζ−エナントラクトン、又はη−カプリロラクトンである前記のラクトン重合体の製造方法を提供する。
【００１４】
本発明は、また、リン化合物がリン酸ジフェニルである前記のラクトン重合体の製造方法を提供する。
【発明の効果】
【００１５】
本発明のラクトン重合体の製造方法は、触媒としてリン化合物を有機酸ビスマス塩と併せて使用するため、温和な条件下で効率よくラクトン重合体を製造することができる。
そして、本発明のラクトン重合体の製造方法により得られるラクトン重合体は色相に優れる。また、低分子量成分の混入割合が低く、分子量分布が狭いため、最終製品にブリードアウトやブルーミングが発生することを抑制することができる。
そのため、本発明のラクトン重合体の製造方法は、工業的にラクトン重合体を製造する方法として好適であり、本発明の製造方法により得られるラクトン重合体は、ポリウレタンやウレタン（メタ）アクリレート等の樹脂原料として有用である。また、ポリエステル樹脂、ポリカーボネート樹脂、ポリ塩化ビニル樹脂、ＡＢＳ樹脂、エポキシ樹脂などに流動性等を付与する樹脂改質剤としても好適に使用することができる。
【発明を実施するための形態】
【００１６】
本発明のラクトン重合体の製造方法は、環状エステルを開環重合することによりラクトン重合体を得るラクトン重合体の製造方法であって、触媒として、リン化合物と有機酸ビスマス塩を併用することを特徴とする。
【００１７】
（リン化合物）
本発明におけるリン化合物は、下記式（１）で表される。リン化合物は１種を単独で、又は２種以上を組み合わせて使用することができる。
【化２】
0006378103.tif 000003
［式中、Ｒ1、Ｒ2は同一又は異なって、アルキル基、又は置換基を有していてもよいアリール基を示す。Ｒ1、Ｒ2は互いに結合して（−Ｚ1−Ｐ−Ｚ2−）基と共に環を形成していてもよい。ＸはＯＨ、ＳＨ、ＳｅＨ、又は−ＮＨＲ’基（前記Ｒ’はアリール基、アリールスルホニル基、又はトリフルオロメチルスルホニル基）を示す。Ｙは酸素原子、硫黄原子、又はセレニウム原子を示す。Ｚ1、Ｚ2は同一又は異なって、酸素原子又は（−ＮＲ”−）基（前記Ｒ”は４−メチルフェニルスルホニル基、４−（トリフルオロメチル）フェニルスルホニル基、又は２−ナフチルスルホニル基）を示す］
【００１８】
Ｒ1、Ｒ2におけるアルキル基としては、例えば、ブチル基、イソデシル基等の炭素数１〜１８（好ましくは、炭素数１〜１２）の直鎖状又は分岐鎖状アルキル基を挙げることができる。
【００１９】
Ｒ1、Ｒ2におけるアリール基としては、フェニル基、ビフェニリル基、ナフチル基、フェナントレニル基、アントラセニル基等の、炭素数６〜２２（好ましくは、炭素数６〜１４）のアリール基を挙げることができる。
【００２０】
Ｒ1、Ｒ2におけるアリール基が有していてもよい置換基としては、例えば、ハロゲン原子、ハロゲン化Ｃ1-4アルキル基（例えば、トリフルオロメチル基等）、トリ（Ｃ1-4アルキル基及び／又はＣ6-14アリール基）置換シリル基（例えば、トリフェニルシリル基、ｔ−ブチル−ジフェニルシリル基等）、ニトロ基、Ｃ1-4アルコキシ基、Ｃ6-14アリール基、Ｃ1-4アルキル基等を挙げることができる。
【００２１】
Ｒ1、Ｒ2が互いに結合して（−Ｚ1−Ｐ−Ｚ2−）基と共に形成していてもよい環としては、例えば５〜７員環である。
【００２２】
Ｒ’におけるアリール基としては、上記Ｒ1、Ｒ2におけるアリール基と同様の例を挙げることができる。
【００２３】
Ｒ’におけるアリールスルホニル基としては、例えば、フェニルスルホニル基、ビフェニルスルホニル基、ナフチルスルホニル基等の炭素数６〜２２（好ましくは、炭素数６〜１４）アリールスルホニル基を挙げることができる。
【００２４】
式（１）で表されるリン化合物の具体例としては、下記式（1-1）〜（1-5）で表される化合物等を挙げることができる。下記式中、Ｘ、Ｙ、Ｚ1、Ｚ2は前記に同じ。
【化３】
0006378103.tif 000004
【００２５】
本発明におけるリン化合物としては、特に上記式（1-2）で表される化合物（とりわけ、リン酸ジフェニル）が、入手が容易である点、及び環状エステルに対する溶解性に優れ、添加量あたりの触媒効率に優れ、色相に優れたラクトン重合体が得られる点で好ましい。
【００２６】
リン化合物の使用量としては、環状エステル（開始剤を使用する場合は、環状エステルと開始剤の総量）に対して、例えば１〜２０００ｐｐｍ、好ましくは５〜１０００ｐｐｍ、特に好ましくは１０〜８００ｐｐｍ、最も好ましくは５０〜２００ｐｐｍである。リン化合物を、次に記載の有機酸ビスマス塩と共に上記範囲で使用すると、優れた触媒活性を発揮することができ、良好な色相を有し、分子量分布の狭いラクトン重合体を効率よく製造することができる。リン化合物の使用量が上記範囲を上回ると、得られるラクトン重合体の色相が悪化する傾向がある。一方、リン化合物の使用量が上記範囲を下回ると、十分な触媒活性が得られ難くなる傾向がある。また、得られるラクトン重合体の色相が悪化したり、低分子量のラクトン重合体の混入割合が増加し、分子量分布が広くなる傾向がある。
【００２７】
（有機酸ビスマス塩）
本発明における有機酸ビスマス塩を構成する有機酸には、脂肪族カルボン酸、脂環式カルボン酸、及び芳香族カルボン酸が含まれる。従って、有機酸ビスマス塩には、脂肪族カルボン酸ビスマス塩、脂環式カルボン酸ビスマス塩、及び芳香族カルボン酸ビスマス塩が含まれる。有機酸ビスマス塩は１種を単独で、又は２種以上を組み合わせて使用することができる。本発明では、上記リン化合物と有機酸ビスマス塩を併用するため、色相に優れたラクトン重合体が得られる。
【００２８】
前記脂肪族カルボン酸ビスマス塩としては、例えば、２−エチルヘキサン酸ビスマス（III）塩、ネオデカン酸ビスマス（III）塩、ネオドデカン酸ビスマス（III）塩、クエン酸ビスマス（III）塩、オレイン酸ビスマス（III）塩等の、炭素数２以上（例えば２〜１８であり、下限は好ましくは４、特に好ましくは６、最も好ましくは８、とりわけ好ましくは９である。上限は好ましくは１６、特に好ましくは１４、最も好ましくは１２である）の飽和若しくは不飽和の直鎖状又は分岐鎖状脂肪族カルボン酸のビスマス塩を挙げることができる。これらのなかでも飽和若しくは不飽和の分岐鎖状脂肪族カルボン酸のビスマス塩が好ましく、特に分岐鎖状飽和脂肪族カルボン酸のビスマス塩が好ましく、とりわけネオデカン酸ビスマス（III）塩が好ましい。
【００２９】
前記脂環式カルボン酸ビスマス塩としては、例えば、ナフテン酸ビスマス（III）塩等の炭素数４〜２０の脂環式カルボン酸のビスマス塩を挙げることができる。
【００３０】
前記芳香族カルボン酸ビスマス塩としては、例えば、次サリチル酸ビスマス塩、次没食子酸ビスマス塩、安息香酸ビスマス（III）塩、トリス（２−ヒドロキシ−３−メチル安息香酸）ビスマス塩等の、炭素数７〜１０（好ましくは炭素数７〜９）の芳香族カルボン酸のビスマス塩を挙げることができる。
【００３１】
本発明においては、特に優れた触媒活性を発揮することができる点で、脂肪族カルボン酸ビスマス塩が好ましい。
【００３２】
本発明における有機酸ビスマス塩は市販品を使用することができる。市販のネオデカン酸ビスマス（III）塩（例えば、商品名「Valikat Bi2010」、Umicore社製）にはネオデカン酸を不純物として含有する場合があるが、ネオデカン酸の含有量が４０重量％未満であれば本発明における有機酸ビスマス塩として問題なく使用することができる。
【００３３】
有機酸ビスマス塩の使用量としては、環状エステル（開始剤を使用する場合は、環状エステルと開始剤の総量）に対して、例えば１〜１０００ｐｐｍであり、上限は、好ましくは５００ｐｐｍ、更に好ましくは２００ｐｐｍ、特に好ましくは１００ｐｐｍ、最も好ましくは５０ｐｐｍである。下限は、好ましくは３ｐｐｍ、特に好ましくは５ｐｐｍである。有機酸ビスマス塩を、リン化合物と共に上記範囲で使用すると、優れた触媒活性を発揮することができ、良好な色相を有し、分子量分布の狭いラクトン重合体を効率よく製造することができる。有機酸ビスマス塩の使用量が上記範囲を外れると、十分な触媒活性が得られ難くなり、得られるラクトン重合体の色相が悪化したり、低分子量のラクトン重合体の混入割合が増加し、分子量分布が広くなる傾向がある。
【００３４】
更に、上述のリン化合物と有機酸ビスマス塩の使用割合（前者／後者；モル比）は、例えば１００／１〜５／１、好ましくは５０／１〜１５／１、特に好ましくは４５／１〜２５／１、最も好ましくは４５／１〜３０／１である。リン化合物と有機酸ビスマス塩を上記割合で併用することにより、色相に優れ、分子量分布の狭いラクトン重合体を効率よく製造することができる。
【００３５】
（環状エステル）
本発明における環状エステルとしては、例えば、α−アセトラクトン、β−プロピオラクトン、γ−ブチロラクトン、δ−バレロラクトン、ε−カプロラクトン、ζ−エナントラクトン、η−カプリロラクトン（＝８−ヒドロキシオクタン酸ラクトン）、１２−ヒドロキシドデカン酸ラクトン、１３−ヒドロキシトリデカン酸ラクトン、１４−ヒドロキシテトラデカン酸ラクトン、１５−ヒドロキシペンタデカン酸ラクトン等の３〜１６員の環状エステル等を挙げることができる。
【００３６】
環状エステルには、例えば、１，４−ジオキサン−２−オン等のジオキサン類も含まれる。
【００３７】
これらの環状エステル（ジオキサン類も含む）は置換基を有していてもよい。前記置換基としては、アルキル基やアルコキシ基等を挙げることができる。
【００３８】
前記アルキル基としては、例えば、メチル、エチル、プロピル、イソプロピル、ブチル、イソブチル、ｓ−ブチル、ｔ−ブチル、ペンチル、ヘキシル、ヘプチル、オクチル、デシル基等の炭素数１〜１０程度の直鎖状又は分岐鎖状アルキル基等を挙げることができる。アルキル基を有する環状エステルとしては、例えば、β−ブチロラクトン、γ−エナントラクトン等を挙げることができる。アルキル基を有するジオキサン類としては、例えば、３−エチル−２−ケト−１，４−ジオキサン、３−プロピル−２−ケト−１，４−ジオキサン等を挙げることができる。
【００３９】
前記アルコキシ基としては、例えば、メトキシ、エトキシ、プロポキシ、イソプロポキシ、ブトキシ、イソブトキシ、ｔ−ブトキシ、ペンチルオキシ、ヘキシルオキシ基等の炭素数１〜１０程度（好ましくは炭素数１〜６、特に好ましくは炭素数１〜４）のアルコキシ基等を挙げることができる。
【００４０】
上記環状エステルは、１種を単独で、又は２種以上を組み合わせて使用することができる。本発明においては、なかでも、置換基を有していてもよい、β−プロピオラクトン、γ−ブチロラクトン、δ−バレロラクトン、ε−カプロラクトン、ζ−エナントラクトン、又はη−カプリロラクトンを使用することが好ましく、特に、ε−カプロラクトンが好ましい。
【００４１】
本発明では、環状エステルと共に、環状エステルと共重合可能な他の重合性モノマー（例えば、ラクチド、トリメチレンカーボネート、グリコリド等）を開環重合に付してもよい。その場合は、環状エステル由来の構成単位と他のモノマー由来の構成単位を有するラクトン重合体が得られる。尚、開環重合に付す全重合性モノマーにおける環状エステルの割合は、例えば５０重量％以上である。
【００４２】
（開始剤）
本発明のラクトン重合体の製造方法では、活性水素を含む官能基を有する化合物を開始剤として使用することが好ましい。開始剤を使用することにより重合反応が制御され、分子量分布の狭いラクトン重合体が得られる。
【００４３】
前記活性水素を含む官能基を有する化合物としては、例えば、水酸基、カルボキシル基、リン酸基、アミノ基、及びチオール基から選択される少なくとも１種の官能基を有する化合物等を挙げることができる。本発明においては、なかでも、水酸基を有する化合物が、反応性に優れる点で好ましい。
【００４４】
前記水酸基を有する化合物としては、例えば、メタノール、エタノール、イソプロパノール、２−ヒドロキシエチルビニルエーテル、４−ヒドロキシブチルビニルエーテル、アリルアルコール等の１価の脂肪族アルコール；エチレングリコール、ジエチレングリコール、１，３−ブタンジオール、１，４−ブタンジオール、プロピレングリコール、ヘキサメチレングリコール、ネオペンチルグリコール、トリメチロールプロパン、ペンタエリスリトール、ジペンタエリスリトール等の脂肪族多価アルコール；エチレングリコールモノアセテート、プロピレングリコールモノアセテート、ジプロピレングリコールモノアセテート等の脂肪族多価アルコールのモノアルキル又はアルケニルエステル；エチレングリコールモノアルキル又はアルケニルエーテル、ジエチレングリコールモノアルキル又はアルケニルエーテル、プロピレングリコールモノアルキル又はアルケニルエーテル、ジプロピレングリコールモノアルキル又はアルケニルエーテル、ブチレングリコールモノアルキル又はアルケニルエーテル等の脂肪族多価アルコールのモノアルキル又はアルケニルエーテル；ベンジルアルコール、フェノール、カテコール、ビフェノール、ビスフェノールＡ、ビスフェノールＦ、ノボラック等の芳香族アルコール；２−ヒドロキシエチル（メタ）アクリレート、２−ヒドロキシプロピル（メタ）アクリレート、エチレングリコールモノ（メタ）アクリレート、プロピレングリコールモノ（メタ）アクリレート、２−ヒドロキシ−３−メトキシプロピル（メタ）アクリレート、ペンタエリスリトールトリ（メタ）アクリレート等の水酸基含有（メタ）アクリレート；ポリエチレングリコール、ポリテトラメチレングリコール、前記水酸基含有（メタ）アクリレートの重合体等の水酸基を有する化合物のオリゴマー又はポリマー；末端に水酸基を有するエポキシ樹脂、末端に水酸基を有するポリブタジエン等の高分子化合物等を挙げることができる。これらは１種を単独で、又は２種以上を組み合わせて使用することができる。
【００４５】
本発明においては、なかでも、脂肪族多価アルコール及び／又は水酸基含有（メタ）アクリレートを開始剤として使用することが好ましい。本発明のラクトン重合体の製造方法では上記触媒を使用するため、従来のラクトン重合体の製造方法と比べて、水酸基含有（メタ）アクリレートを開始剤として使用する場合に、特に、ラクトン重合体を効率よく得ることができる。
【００４６】
前記開始剤の使用量としては、環状エステル１００モルに対して、例えば０．１〜１００モル、好ましくは０．５〜１００モル、特に好ましくは１〜１００モルである。環状エステルと開始剤のモル比をコントロールすることにより得られるラクトン重合体の分子量を調整することが可能である。
【００４７】
本発明のラクトン重合体の製造方法における反応温度は例えば３０〜２２０℃、好ましくは８０〜２００℃、特に好ましくは１００〜１８０℃である。反応温度が低すぎると、リン化合物の会合が起きやすくなるためか反応速度が遅くなる傾向がある。一方、反応温度が高すぎると、エステル交換反応による着色や生じた重合体の分解反応が進行するため、色相が良好であり、分子量分布の狭いラクトン重合体を得ることは困難となる傾向がある。また、反応時間は、例えば０．５〜６０時間、好ましくは１〜５０時間であり、前記範囲内において、反応温度が高い場合は短めに、反応温度が低い場合は長めに調整することが好ましい。更に反応圧力は例えば０．７〜１．３気圧、好ましくは０．８〜１．２気圧、特に好ましくは０．９〜１．１気圧であり、常圧下（１気圧下）で行うことが最も好ましい。
【００４８】
また、反応の雰囲気は反応を阻害しない限り特に限定されないが、例えば、窒素雰囲気、アルゴン雰囲気等の不活性ガス雰囲気下で反応を行うことが好ましい。
【００４９】
本発明のラクトン重合体の製造方法では、重合性の炭素−炭素二重結合を有する開始剤を使用する場合は、前記開始剤の自己重合を抑制するために、ハイドロキノン、メトキノン（＝ｐ−メトキシフェノール）等の重合禁止剤や重合抑制剤を反応系に添加したり、前記重合禁止剤や重合抑制剤の添加と共に、又は重合禁止剤や重合抑制剤の添加に代えて酸素含有ガスを供給しつつ反応を行ってもよい。
【００５０】
本発明のラクトン重合体の製造方法では、塊状重合、溶液重合、及び懸濁重合の何れの重合方法も採用することができる。
【００５１】
前記溶液重合の際に使用する溶剤としては、比較点沸点が高く且つ反応に不活性な溶媒を使用することが好ましく、例えば、トルエン、キシレン等の芳香族炭化水素を使用することが好ましい。溶媒は実質的に無水のものが望ましい。
【００５２】
本発明のラクトン重合体の製造方法では、開環重合反応はバッチ式、セミバッチ式、連続式等の何れの方法で行うこともできる。反応終了後、反応生成物は、例えば、濾過、濃縮、蒸留、抽出、晶析、再結晶、吸着、カラムクロマトグラフィー等の分離精製手段やこれらを組み合わせた手段により分離精製できる。
【００５３】
本発明の製造方法により得られるラクトン重合体は、好ましくは開始剤に対し１分子以上の環状エステルが開環重合して得られる化合物であり、１分子の環状エステルが開環重合して得られるラクトン付加物、１分子を超え１０分子以下の環状エステルが開環重合して得られるラクトンオリゴマー、及び１０分子を超える環状エステルが開環重合して得られるラクトンポリマーが含まれる。ラクトン重合体は、環状エステル由来の構成単位をラクトン重合体全量の５０モル％以上含有する。前記ラクトン重合体には、環状エステル由来の構成単位以外にも環状エステルと共重合可能な他のモノマー由来の構成単位を含有していてもよい。
【００５４】
本発明の製造方法は上記触媒を使用するため、色相に優れた（色相［ＡＰＨＡ］は、例えば７０以下、好ましくは４５以下、より好ましくは４０以下、特に好ましくは３０以下、最も好ましくは２５以下）ラクトン重合体が得られる。
【００５５】
また、本発明の製造方法で得られるラクトン重合体は低分子量成分の混入割合が低い。そのため、分子量分布［重量平均分子量（Ｍｗ）／数平均分子量（Ｍｎ）］が狭く、例えば１．８以下、好ましくは１．５以下、特に好ましくは１．３以下、最も好ましくは１．２５以下、とりわけ好ましくは１．２以下である。そのため、ポリウレタンやウレタン（メタ）アクリレート等の原料として使用した場合に、最終製品にブリードアウトやブルーミング（低分子量成分のしみだし）が発生することを抑制することができる。
【００５６】
本発明の製造方法で得られるラクトン重合体は上記特性を併せて有するため、樹脂原料や樹脂改質剤等として好適に使用することができる。
【実施例】
【００５７】
以下、実施例により本発明をより具体的に説明するが、本発明はこれらの実施例により限定されるものではない。
【００５８】
実施例１
ガス導入管、撹拌装置、冷却管、温度調節器を備えた１リットルの４ツ口フラスコに、開始剤としての２−ヒドロキシエチルアクリレート２．９ｍｏｌ（３３６．９ｇ、環状エステル１００モルに対して５０モル）、環状エステルとしてのε−カプロラクトン５．８ｍｏｌ（６６３．１ｇ）、メトキノン０．５ｇ、リン酸ジフェニル（ＤＰＰ）０．１ｇ（環状エステルと開始剤の総量に対して、１００ｐｐｍ）、ネオデカン酸ビスマス（III）塩０．００７ｇ（環状エステルと開始剤の総量に対して、７ｐｐｍ）を加え、７％Ｏ2雰囲気下で、１１０℃に加熱し撹拌した［ＤＰＰ／ネオデカン酸ビスマス（III）塩（モル比）＝４１／１］。
ガスクロマトグラフィで反応液中のε−カプロラクトン濃度を測定し、ε−カプロラクトン濃度が１％未満になったところで反応液を冷却して反応を停止して、ラクトン重合体を得た。得られたラクトン重合体の分子量分布、及び色相を下記方法で測定した。
【００５９】
＜分子量分布＞
高速ＧＰＣ装置を用いて、ポリスチレン標品との比較から数平均分子量（Ｍｎ）、重量平均分子量（Ｍｗ）を求め、分子量分布（Ｍｗ／Ｍｎ）を算出した。
測定条件は下記の通りである。
測定装置：高速ＧＰＣ装置「ＨＬＣ−８２２０ＧＰＣ」、東ソー（株）製
移動相：テトラヒドロフラン
＜色相：ＡＰＨＡ＞
ＡＳＴＭ  Ｄ  １２０９に準拠して測定した。
【００６０】
実施例２
ネオデカン酸ビスマス（III）塩に代えて、２−エチルヘキサン酸ビスマス（III）塩０．００８ｇ（環状エステルと開始剤の総量に対して、８ｐｐｍ）を使用した以外は実施例１と同様に行って［ＤＰＰ／２−エチルヘキサン酸ビスマス（III）塩（モル比）＝３２／１］、ラクトン重合体を得た。
【００６１】
比較例１
ネオデカン酸ビスマス（III）塩を使用しなかった以外は実施例１と同様に行って、ラクトン重合体を得た。
【００６２】
上記結果を下記表にまとめて示す。
【表１】
0006378103.tif 000005
【００６３】
実施例３
ガス導入管、撹拌装置、冷却管、温度調節器を備えた１リットルの４ツ口フラスコに、開始剤としてのネオペンチルグリコール０．５ｍｏｌ（５２．０ｇ、環状エステル１００モルに対して６モル）、環状エステルとしてのε−カプロラクトン８．３ｍｏｌ（９４８．０ｇ）、リン酸ジフェニル（ＤＰＰ）０．１ｇ（環状エステルと開始剤の総量に対して、１００ｐｐｍ）、ネオデカン酸ビスマス（III）塩０．００７ｇ（環状エステルと開始剤の総量に対して、７ｐｐｍ）を加え、窒素雰囲気下で、１８０℃に加熱し撹拌した［ＤＰＰ／ネオデカン酸ビスマス（III）塩（モル比）＝４１／１］。
ガスクロマトグラフィで反応液中のε−カプロラクトン濃度を測定し、ε−カプロラクトン濃度が０．５％未満になったところで反応液を冷却して反応を停止して、ラクトン重合体を得た。得られたラクトン重合体の分子量分布、及び色相を上記方法で測定した。
【００６４】
比較例２
ネオデカン酸ビスマス（III）塩を使用しなかった以外は実施例３と同様に行って、ラクトン重合体を得た。
【００６５】
上記結果を下記表にまとめて示す。
【表２】
0006378103.tif 000006
【００６６】
実施例４
ガス導入管、撹拌装置、冷却管、温度調節器を備えた１リットルの４ツ口フラスコに、開始剤としての２−ヒドロキシエチルメタクリレート４．１ｍｏｌ（５３２．８ｇ、環状エステル１００モルに対して１００モル）、環状エステルとしてのε−カプロラクトン４．１ｍｏｌ（４６７．２ｇ）、メトキノン２ｇ、リン酸ジフェニル（ＤＰＰ）０．１ｇ（環状エステルと開始剤の総量に対して、１００ｐｐｍ）、ネオデカン酸ビスマス（III）塩０．００７ｇ（環状エステルと開始剤の総量に対して、７ｐｐｍ）を加え、７％Ｏ2雰囲気下で、１１０℃に加熱し撹拌した［ＤＰＰ／ネオデカン酸ビスマス（III）塩（モル比）＝４１／１］。
ガスクロマトグラフィで反応液中のε−カプロラクトン濃度を測定し、ε−カプロラクトン濃度が１％未満になったところで反応液を冷却して反応を停止して、ラクトン付加物を得た。得られたラクトン付加物の分子量分布、及び色相を上記方法で測定した。
【００６７】
比較例３
ネオデカン酸ビスマス（III）塩を使用しなかった以外は実施例４と同様に行って、ラクトン付加物を得た。
【００６８】
【表３】
0006378103.tif 000007
【００６９】
実施例５
ガス導入管、撹拌装置、冷却管、温度調節器を備えた１リットルの４ツ口フラスコに、開始剤としての２−ヒドロキシエチルアクリレート２．９ｍｏｌ（３３６．９ｇ、環状エステル１００モルに対して５０モル）、環状エステルとしてのε−カプロラクトン５．８ｍｏｌ（６６３．１ｇ）、メトキノン０．５ｇ、ビス（２，６−ジメチルフェニル）ホスフェート（ＤＸＰ）０．１２ｇ（環状エステルと開始剤の総量に対して、１２０ｐｐｍ）、ネオデカン酸ビスマス（III）塩０．００７ｇ（環状エステルと開始剤の総量に対して、７ｐｐｍ）を加え、７％Ｏ2雰囲気下で、１１０℃に加熱し撹拌した［ＤＸＰ／ネオデカン酸ビスマス（III）塩（モル比）＝３３／１］。
ガスクロマトグラフィで反応液中のε−カプロラクトン濃度を測定し、ε−カプロラクトン濃度が１％未満になったところで反応液を冷却して反応を停止して、ラクトン重合体を得た。得られたラクトン重合体の分子量分布、及び色相を上記方法で測定した。
【００７０】
比較例４
ネオデカン酸ビスマス（III）塩を使用しなかった以外は実施例５と同様に行って、ラクトン重合体を得た。
【００７１】
【表４】
0006378103.tif 000008